(57)【要約】【課題】              本発明は、成形品の厚み変化に対して色調の変化の少ない、色ムラの問題が起きにくい外観の優れた再生樹脂を明度と色相を調整して提供することを目的とする。【解決手段】        熱可塑性の廃プラスチックに、光遮蔽性顔料及び光遮蔽性フィラーから選ばれる光遮蔽性成分を混合し加熱溶融して得られる再生樹脂であり、該再生樹脂の色差（ΔＥ）が下記数式（１）で表されることを特徴とする再生樹脂を提供することができる。  【０００１】  【数１】2005139423.tif 000010【選択図】          なし【特許請求の範囲】
【請求項１】
熱可塑性の廃プラスチックに、
光遮蔽性顔料及び光遮蔽性フィラーから選ばれる光遮蔽性成分を混合し加熱溶融して得られる再生樹脂であり、
該再生樹脂の色差（ΔＥ）が下記数式（１）で表されることを特徴とする再生樹脂。
【数１】
2005139423.tif 000008
【請求項２】
光遮蔽性成分は、二酸化チタン（酸化チタン）、チタンイエロー、カーボン及び鉄黒から選ばれる光遮敵性顔料を含むことを特徴とする請求項１に記載の再生樹脂。
【請求項３】
再生樹脂が、黒色、灰色、白色又は有彩色であることを特徴とする請求項１又は請求項２のいずれか１項に記載の再生樹脂。
【請求項４】
再生樹脂が、反対色の有彩色顔料によって色相を調整されていることを特徴とする請求項１〜３のいずれか１項に記載の再生樹脂。
【請求項５】
加熱溶融において、熱可塑性樹脂及び／又はエラストマーを混合することを特徴とする請求項１〜４のいずれか１項に記載の再生樹脂。
【請求項６】
熱可塑性の廃プラスチック粉砕物が、ポリオレフィン、ポリエステル、ポリスチレン、ＡＢＳ樹脂、及びポリアミドからなる群より選ばれる熱可塑性樹脂を含むことを特徴とする請求項１〜５いずれか１項に記載の再生樹脂。
【請求項７】
熱可塑性の廃プラスチック粉砕物が、エラストマー及びフィラーから選ばれる成分を含むことを特徴とする請求項１に記載の再生樹脂。
【請求項８】
請求項１〜７に記載の再生樹脂の成形物。
【請求項９】
熱可塑性の廃プラスチックに、
光遮蔽性顔料及び光遮蔽性フィラーから選ばれる光遮蔽性成分を混合し加熱溶融して得られる再生樹脂の製造方法であり、
該再生樹脂の色差（ΔＥ）が下記数式（１）で表されるように光遮蔽性成分の添加量を調整することを特徴とする再生樹脂の製造方法。
【数２】
2005139423.tif 000009
【請求項１０】
光遮蔽性成分は、二酸化チタン（酸化チタン）、チタンイエロー、カーボン及び鉄黒から選ばれる光遮敵性顔料を含むことを特徴とする請求項９に記載の再生樹脂の製造方法。
【請求項１１】
再生樹脂が、黒色、灰色、白色又は有彩色であることを特徴とする請求項９又は請求項１０のいずれか１項に記載の再生樹脂の製造方法。
【請求項１２】
再生樹脂が、反対色の有彩色顔料によって色相を調整されていることを特徴とする請求項９〜１１のいずれか１項に記載の再生樹脂の製造方法。
【発明の詳細な説明】
【技術分野】
【０００１】
本発明は、熱可塑性の廃プラスチック粉砕物より得られる黒色、白色又は有彩色に再度着色された再生樹脂及びその製造方法に関する。
【背景技術】
【０００２】
近年、環境への負担を減らすために、自動車部品や家電部品などによって代表される合成樹脂製品の合成樹脂材料の再利用が求められており、多くの企業が、そのような合成樹脂材料の有効な再利用を検討している。合成樹脂製品の合成樹脂材料の再利用は一般に、その合成樹脂製品の多くが熱可塑性樹脂から形成されていることから、合成樹脂製品を粉砕して粉砕物とし、この粉砕物を洗浄し、加熱溶融した後、粒状物として利用されている。
【０００３】
例えば、特許文献１及び特許文献２には、エチレン−プロピレン共重合ゴムの割合が１０乃至４０重量％で変性されたポリプロピレン樹脂からなる塗装廃プラスチック部品に、高密度ポリエチレン樹脂、高密度ポリエチレン樹脂及び低密度ポリエチレン樹脂を配合して行うことを特徴とする塗装済樹脂の再利用方法が開示されている。
【０００４】
特許文献３には、（Ａ）基板が芳香族ポリカーボネート樹脂である不用の光学式情報記録媒体から回収された芳香族ポリカーボネート樹脂であり、且つ本文中に規定する方法で測定された該回収芳香族ポリカーボネート樹脂中の異物が０．０１〜０．１重量％である回収芳香族ポリカーボネート樹脂９０〜３０重量％（ａ成分）及び（Ｂ）無機顔料１０〜７０重量％（ｂ成分）の合計１００重量％よりなる着色マスター用樹脂組成物が開示されている。
【０００５】
【特許文献１】特開２０００−２８１８４６号公報
【特許文献２】特開２０００−２８１８４６号公報
【特許文献３】特開２０００−３２７８９６号公報
【発明の開示】
【発明が解決しようとする課題】
【０００６】
近年、環境への負担を減らすために、自動車部品や家電部品などによって代表される合成樹脂製品の合成樹脂材料の再利用が求められており、多くの企業が、そのような合成樹脂材料の有効な再利用を検討している。
上記のような合成樹脂製品は一般に廃プラスチックとよばれている。廃プラスチックは、様々な物品から回収するため、様々な色に着色されている。
これら様々な色に着色された廃プラスチックを再利用すると、得られる成形物の色調の変化が大きく、再生品に色ムラが発生する場合がある。そのため、廃プラスチックを再利用する場合に、用途が限定されたり、生産コストがかかるなど問題がある。
【０００７】
本発明は、成形品の厚み変化に対して色調の変化の少ない、色ムラの問題が起きにくい外観の優れた再生樹脂を明度と色相を調整して提供することを目的とする。
【課題を解決するための手段】
【０００８】
本発明の発明者は、再生対象の廃プラスチックの粉砕物に、
光遮蔽性顔料及び光遮蔽性フィラーから選ばれる光遮蔽性成分を混合して加熱溶融固化して得られる再生樹脂の厚みが異なる時の色差（ΔＥ）に着目することにより、色調変化が少なく、色ムラのない、外観に優れる、明度と色相を調整した再生樹脂が得られることを見いだした。
【０００９】
本発明の第一は、熱可塑性の廃プラスチックに、
光遮蔽性顔料及び光遮蔽性フィラーから選ばれる光遮蔽性成分を混合し加熱溶融して得られる再生樹脂であり、
該再生樹脂の色差（ΔＥ）が下記数式（１）で表されることを特徴とする再生樹脂を提供することができる。
【００１０】
【数１】
2005139423.tif 000002
【００１１】
本発明の第二は、熱可塑性の廃プラスチックに、
光遮蔽性顔料及び光遮蔽性フィラーから選ばれる光遮蔽性成分を混合し加熱溶融して得られる再生樹脂の製造方法であり、
該再生樹脂の色差（ΔＥ）が下記数式（１）で表されるように光遮蔽性成分の添加量を調整することを特徴とする再生樹脂の製造方法を提供することができる。
【００１２】
【数２】
2005139423.tif 000003
【００１３】
本発明の再生樹脂及び再生樹脂の製造方法の好ましい実施の態様を次に記載する。本発明の再生樹脂及び再生樹脂の製造方法では、好ましい実施の態様を複数組み合わせることが出来る。
１：再生樹脂が、黒色、灰色、白色又は有彩色である。
２：加熱溶融において、熱可塑性樹脂及び／又はエラストマーを混合する。
３：熱可塑性の廃プラスチック粉砕物が、ポリオレフィン、ポリエステル、ポリスチレン、ＡＢＳ樹脂、及びポリアミドからなる群より選ばれる熱可塑性樹脂を含む。
４：熱可塑性の廃プラスチックが、エラストマー及びフィラーから選ばれる成分を含む。
５：光遮蔽性成分として、二酸化チタン（酸化チタン）及びチタンイエローから選ばれる光遮敵性顔料を含む。
６：廃プラスチックが粉砕物である。
【００１４】
本発明の再生樹脂より、射出成形などの成形物を得ることができる。
【発明の効果】
【００１５】
本発明の再生樹脂は、色調変化が少なく、色ムラのない、外観に優れる成形物を得ることが出来る。
本発明の再生樹脂は、黒色、白色又は有彩色に再着色された再生樹脂である。
本発明の再生樹脂は、用いる廃プラスチックの色を新たに調色して再生したものである。
【発明を実施するための最良の形態】
【００１６】
本発明の再生樹脂は、熱可塑性の廃プラスチックの粉砕物に、新たに光遮敵性を有する顔料やフィラーを配合し、そしてまた必要により熱可塑性樹脂やエラストマーなどを配合した再生樹脂である。
【００１７】
本発明の再生樹脂は、熱可塑性の廃プラスチックに、
光遮蔽性顔料及び光遮蔽性フィラーから選ばれる光遮蔽性成分を混合し加熱溶融して得られる再生樹脂であり、
該再生樹脂の色差（ΔＥ）が下記数式（１）で表されることを特徴とする。
再生樹脂の色差（ΔＥ）は、２未満であり、好ましくは１．９未満、さらに好ましくは１．７未満、より好ましくは１．５未満、特に好ましくは１．３未満である。
【００１８】
【数３】
2005139423.tif 000004
【００１９】
本発明において、廃プラスチックの粉砕物に、さらに新しい熱可塑性樹脂及びエラストマーから選択される少なくとも一以上の成分を加えることは、得られる再生樹脂の成形物の機械特性などの物性が向上するため好ましい。
【００２０】
本発明の再生樹脂は、例えば、廃プラスチック（粉砕物）１〜１００重量％に、熱可塑性樹脂０〜９９重量％、エラストマー０〜４０重量％及びフィラー０〜５０重量％（粉砕物と、ポリオレフィン、エラストマー及び／又はフィラーの合計は１００重量％）を添加し、また粉砕物１００重量部に、光遮蔽性顔料（黒色顔料、白色顔料、有彩色顔料などを一種以上）を０．０１〜２０重量部、好ましくは０．０５〜１５重量部、さらに好ましくは０．１５〜１２重量部、より好ましくは０．２〜１２重量部、特に好ましくは０．２５〜１０重量部を配合することが好ましい。
【００２１】
本発明における再生対象となる廃プラスチックの粉砕物の例としては、樹脂の成形（成型）時や加工時に発生する不要部分、使用済のインストルメントパネル、バンパー、モールなどの車内外装部材などの自動車部品、家電製品、工業用部材、住宅などの建材部材などから回収された使用済みの樹脂材料の粉砕物を挙げることができる。特に使用済の無着色、淡白色、淡黒色、淡有彩色、白色、黒色、有彩色などの自動車製品、家電製品、工業用部材、住宅などの建材部材などから回収された樹脂材料の粉砕物が再生対象となる。
【００２２】
本発明における再生対象となる廃プラスチックは、熱可塑性の廃プラスチックであり、熱可塑性の廃プラスチックの粉砕物が好ましい。
【００２３】
本発明における再生対象となる廃プラスチックは、廃プラスチックを溶融する温度又は再生樹脂を製造する加熱溶融温度で不溶な砂状無機物、植物片、金属片、樹脂分解物、金属酸化物、樹脂硬化物などの不溶物を少量含んだ物を用いることが出来る。
本発明における再生対象となる廃プラスチックの粉砕物に混在する不溶物としては、長辺の長さが１．５ｍｍ以下であることが好ましく、得られる再生樹脂の成形物外観の不良が少なくなるために好ましい。
【００２４】
廃プラスチックは、粉砕されていることが好ましく、粉砕の大きさは直径が通常３０ｍｍ以下、好ましくは１〜３０ｍｍ、さらに好ましくは１〜２５ｍｍ、より好ましくは１〜２０ｍｍ、特に好ましくは１〜１２ｍｍとなるように粉砕した粉砕品である。また、廃プラスチックの粉砕物を加熱押出機などを用いて、溶融し、ペレット状にした物もまた、合成樹脂製品の粉砕物と同様に利用できる。
【００２５】
廃プラスチックに添加配合することのできる光遮蔽性成分としては、光遮蔽性を有する顔料及び光遮蔽性を有するフィラーから選ばれる光遮蔽性成分を用いることができる。
光遮蔽性成分としては、光遮蔽性顔料が好ましく、二酸化チタン（酸化チタン）、カーボンブラック及びチタンイエローから選ばれる成分を少なくとも１種含むことが好ましい。
【００２６】
光遮蔽性を有する顔料としては、白色顔料、有彩色顔料、黒色顔料などを用いることができる。
【００２７】
白色顔料としては、二酸化チタン（酸化チタン）、鉛白、酸化亜鉛をあげることができる。特に好ましいのは二酸化チタンである。
【００２８】
二酸化チタンとしては、従来より顔料用として用いられているものを制限なく使用することができ、例えば塩素法や硫酸法で製造したものを用いることが出来る。塩素法で製造した物が好ましい。粒子形状は特に制限されないが、正方晶系、ルチル型、アナターゼ型などを用いることが出来、特に正方晶系及びルチル型が好ましい。平均粒子径は特に制限されないが、好ましくは０．０１〜０．５μｍ、さらに好ましくは０．０５〜０．５μｍ、より好ましくは０．１〜０．４μｍ、特に好ましくは０．２〜０．３μｍが、分散性、取扱性及び作業性に優れるため好ましい。二酸化チタンのＤＯＰ吸油量は、特に制限されないが、好ましくは５〜４０（ｃｃ／１００ｇ）、さらに好ましくは８〜３０（ｃｃ／１００ｇ）、より好ましくは１０〜２０（ｃｃ／１００ｇ）、特に好ましくは１２〜１８（ｃｃ／１００ｇ）である。
【００２９】
有彩色顔料は、公知のものが制限なく使用でき、例えば金属の酸化物、水酸化物、硫化物、クロム酸塩、炭酸塩、硫酸塩、ケイ酸塩などの無機顔料；アゾ系、ジフェニルメタン系、トリフェニルメタン系、フタロシアニン系、ニトロ系、ニトロソ系、アントラキノン系、キナクリドンレッド系、ベンジジン系、縮合多環系等の有機顔料などを挙げることが出来る。また、着色繊維や光沢を有する金属粒子などであってもよい。有彩色顔料の色相については特に制限がなく、黄、青、赤、緑などのいずれのものでも使用することができる。これらの顔料は二種類以上を併用することができる。
【００３０】
本発明で用いることのできる有彩色顔料の具体例としては、弁柄、群青、コバルトブルー、チタンイエロー、紺青、硫化亜鉛、バリウム黄、コバルト青、コバルト緑等の無機顔料；キナクリドンレッド、ポリアゾイエロー、アンスラキノンレッド、アンスラキノンイエロー、ポリアゾレッド、アゾレーキイエロー、ベリレン、フタロシアニンブルー、フタロシアニングリーン、イソインドリノンイエロー、ウォッチングレッド、パーマネントレッド、パラレッド、トルイジンマルーン、ベンジジンイエロー、ファーストスカイブルー、ブリリアントカーミン６Ｂ等の有機顔料、着色繊維、光沢を有する金属粒子などが挙げられ、これらの顔料は二種類以上を併用して使用することができる。
【００３１】
チタンイエローの平均粒子径は特に制限されないが、好ましくは０．１〜１．５μｍ、さらに好ましくは０．５〜１．３μｍ、より好ましくは０，７〜１．１μｍ、特に０．８〜１μｍのものが、分散性、取扱性、そして作業性に優れるため好ましい。チタンイエローのＤＯＰ吸油量は、特に制限されないが、好ましくは１５〜４０（ｃｃ／１００ｇ）、さらに好ましくは２０〜３５（ｃｃ／１００ｇ）、特に好ましいのは２０〜３０（ｃｃ／１００ｇ）の範囲である。チタンイエローのｐＨは、特に制限されないが、好ましくは６〜１０、特に好ましくは７〜９の範囲である。
【００３２】
群青としては、従来より顔料用として用いられているものを制限なく使用することができる。群青の平均粒子径は、特に制限されないが、好ましくは０．１〜５μｍ、さらに好ましくは０．５〜４μｍ、より好ましくは０．８〜３．５μｍ、そして特に好ましいのは１〜３μｍである。これらは、分散性、取扱性及び作業性に優れるため好ましい。群青のＤＯＰ吸油量は、特に制限されないが、好ましくは２０〜５０（ｃｃ／１００ｇ）、さらに好ましくは２５〜４０（ｃｃ／１００ｇ）、特に３０〜３５（ｃｃ／１００ｇ）が好ましい。群青のＰHは、特に制限されないが、好ましくは５〜１１、さらに好ましくは５．５〜１１、特に好ましくは７〜１１の範囲である。
【００３３】
フタロシアニンブルーとしては、従来より顔料用として用いられているものを制限なく使用することができ、例えばワーラー法やフタロニトリル法で製造したものを用いることが出来る。フタロシアニンブルーの粒子形状は特に制限されないが、α型、β型などを用いることが出来る。フタロシアニンブルーの平均粒子径は特に制限されないが、好ましくは０．０１〜２μｍ、さらに好ましくは０．０５〜１．５μｍ、より好ましくは０．１〜０．４μｍ、特に好ましくは０．１〜１μｍの範囲である。
【００３４】
フタロシアニングリーンとしては、従来より顔料用として用いられているものを制限なく使用することができ、例えばワーラー法やフタロエトリル法で製造したものを用いることが出来る。フタロシアエングリーンの粒子形状は、特に制限されないが、α型、β型などを用いることが出来る。フタロシアニングリーンの平均粒子径は、特に制限されないが、好ましくは０．０１〜２μｍ、さらに好ましくは０．０５〜１．５μｍ、より好ましくは０．１〜０．４μｍ、特に好ましくは０．１〜１μｍの範囲である。フタロシアニングリーンのｐＨは、特に制限されないが、好ましくは４〜９、さらに好ましくは４〜８の範囲である。
【００３５】
弁柄としては、従来より顔料用として用いられているものを制限なく使用することができる。弁柄の粒子形状は、特に制限されないが、等軸晶系などを用いることが出来る。弁柄の平均粒子径は、特に制限されないが、好ましくは０．０１〜１μｍ、さらに好ましくは０．０５〜０．５μｍ、より好ましくは０．０８〜０．４μｍ、特に好ましくは０．１〜０．３μｍの範囲である。弁柄のＤＯＰ吸油量は、特に制限されないが、好ましくは１０〜５０（ｃｃ／１００ｇ）、さらに好ましくは１２〜４０（ｃｃ／１００ｇ）、特に好ましくは１５〜３０（ｃｃ／１００ｇ）の範囲である。弁柄のｐＨは、特に制限されないが、好ましくは４〜８、さらに好ましくは５〜７の範囲である。
【００３６】
キナクリドンレッドとしては、従来より顔料用として用いられているものを制限なく使用することができる。キナクリドンレッドの粒子形状は、特に制限されないが、α聖、β型、γ型などを用いることが出来る。キナクリドンレッドの平均粒子径は、特に制限されないが、好ましくは０．０１〜２μｍ、さらに好ましくは０．０５〜１．５μｍ、特に好ましくは０．１〜１μｍの範囲である。
アンスラキノンレッドとしては、従来より顔料用として用いられているものを制限なく使用することができる。アンスラキノンレッドの平均粒子径は、特に制限されないが、好ましくは０．０１〜２μｍ、さらに好ましくは０．０５〜１．５μｍ、特に好ましくは０．１〜１μｍが好ましい。アンスラキノンレッドのｐＨに制限されないが、好ましくは４〜９の範囲である。
【００３７】
黒色顔料としては、カーボンブラック、鉄黒などをあげることができる。黒色顔料は、再生樹脂成形物に高い光遮蔽性を付与することができる。黒色顔料は二種類以上を併用して使用することができる。
【００３８】
カーボンブラックとしては、従来より顔料用として用いられているものを制限なく使用することができ、例えばファーネス法やチャンネル法で製造したカーボンブラック、アセチレンブラック、ランプブラック、チャネルブラック、ケッチェンブラックなどを用いることが出来る。また、カーボンブラックは酸化処理した物を用いることが出来る。カーボンブラックとしては、特にファーネス法で製造したファーネスブラックを用いることが、外観の均一性に優れ、分散性に優れ、得られる戊形物の黒色度、光沢向上の効果も大きなものとなるので好ましい。カーボンブラックの平均粒子径は、特に制限されないが、好ましくは０．００１〜０．３μｍ、さらに好ましくは０．００５〜０．２μｍ、より好ましくは０．０１〜０．１μｍ、特に好ましくは０．１〜０．０３μｍのものが、分散性、取扱性及び作業性に優れ、黒色度、光沢の向上にも高い効果を発揮するため好ましい。
【００３９】
鉄黒としては、焼成法により得られる黒色の酸化鉄を用いることが出来る。鉄黒の粒子形状は、特に制限されないが、八面体などの多面体形、球状などを用いることが出来、特に八面体が好ましい。鉄黒の平均粒子径は、特に制限されないが、好ましくは０．０５〜０．４μｍ、さらに好ましくは０．１５〜０．３５μｍ、特に好ましくは０．２〜０．３５μｍが好ましい。鉄黒のＤＯＰ吸油量は、特に制限されないが、好ましくは１０〜８０（ｃｃ／１００ｇ）、さらに好ましくは１５〜５０（ｃｃ／１００ｇ）、より好ましくは２０〜４０（ｃｃ／１００ｇ）、特に好ましいのは２５〜３５（ｃｃ／１００ｇ）の範囲である。鉄黒のｐＨは、制限されないが、好ましくは９〜１１であり、特に９〜１０が好ましい。
【００４０】
白色顔料、黒色顔料、及び／又は有彩色顔料は、そのまま直接添加してもよく、あるいは顔料をマスターバッチ化して添加してもよい。顔料と樹脂成分を用いるマスターバッチ化技術は既に知られている。
【００４１】
樹脂製品粉砕物には、所望により、フィラーを添加配合することもでき、再生樹脂成形物の物性を向上させるためには、その添加が好ましい。フィラーは二種類以上を併用して使用することができる。
【００４２】
光遮敵性フィラーとしては、顔料を除く、樹脂に配合して光を遮敵するものであればよく、有機系フィラー及び無機系フィラーを用いることができる。
【００４３】
無機系フィラーとしては、タルク、クレー、マイカ、シリカ、ケイソウ上、モスハイジ、ティスモ、ワラストナイト、モンモリロナイト、ベントナイト、ドロマイト、ドーソナイト、ケイ酸塩類、炭素繊維、ガラス（ガラス繊維を含む）、バリウムフェライト、酸化ベリリウム、水酸化アルミニウム（水酸化マグネシウム、塩基性炭酸マグネシウム、炭酸カルシウム、炭酸マグネシウム、硫酸マグネシウム、硫酸カルシウム、硫酸バリウム、硫酸アンモニウム、亜硫酸カルシウム、蛙酸カルシウム、硫化モリブテン、ホウ酸亜鉛、メタホウ酸バリウム、ホウ酸カルシウム、ホウ酸ナトリウムなど、あるいは亜鉛、銅、鉄、鉛、アルミニウム、ニッケル、クロム、チタン、マンガン、スズ、白金、タングステン、金、マグネシウム、コバルト、ストロンチウムなどの金属及びこれらの金属酸化物、ステンレス鋼、ハンダ、真鍮などの合金、炭化珪素、窒化珪素、ジルコニア、窒化アルミニウム、炭化チタンなどの金属系セラミックスなどの粉末、繊維状ウィスカ及び繊維などを用いることが出来る。繊維又は繊維状ウィスカとしては、Ｌ／Ｄが好ましくは１０以上、さらに好ましくは１５以上の物を用いることが出来る。繊維としては、繊維長が好ましくは０．１〜５ｍｍ、さらに好ましくは１〜５ｍｍのものを用いることができ、繊維径が好ましくは３０μｍ以下、さらに好ましくは１〜３０μｍ、特に好ましくは１〜１５μｍのものを用いることが出来る。特に炭素織維としては、繊維長が好ましくは０．１〜５ｍｍ、さらに好ましくは１〜５ｍｍのものを用いることができ、繊維径が好ましくは３０μｍ以下、さらに好ましくは１〜３０μｍ、特に好ましくは１〜１５μｍのものを用いることが出来る。
光遮敵性フィラーは、無機フィラーが好ましく、タルク、マイカなどが好ましい。
【００４４】
本発明の廃プラスチックの紛砕物の再生に際しては、必要に応して、滑剤、帯電防止剤、界面活性剤、増核剤、紫外線吸収剤、酸化防止剤、難燃剤などの添加剤や分散剤などを加えることが出来る。
【００４５】
分散剤としては、高級脂肪酸、高級脂肪酸アミド、金属石鹸、グリセリンエステル、ポリエチレンワックス、ポリプロピレンワックスなどを挙げることが出来る。
【００４６】
添加剤としては、フェノール系、リン系、イオウ系等の酸化防止剤、ベンゾフェノン、ベンゾトリアゾール等の紫外線吸収剤、ＨＡＬＳ等の光安定剤、リン系、ハロゲン系等の難燃剤などを挙げることが出来る。
【００４７】
本発明の廃プラスチックの再生に際しては、前述のように、必要に応じて、熱可塑性樹脂及び／又はエラストマーを添加配合することができる。
添加配合する熱可塑性樹脂やエラストマーは、合成樹脂製品の樹脂材料と同じ樹脂、もしくは均等の樹脂を用いることが望ましい。従って、廃プラスチックの粉砕物の再利用に利用できる熱可塑性樹脂材料の例としては、オレフィン系樹脂（例、高密度ポリエチレン、低密度ポリエチレン、結晶性ポリプロピレン）、ポリカーボネート系樹脂、ポリウレタン系樹脂、スチレン系樹脂、ＡＢＳ樹脂（アクリロニトリル−ブタジエン−スチレン樹脂）、ポリブチレンテレフタレート、ポリエチレンテレフタレートなどのポリエステル系樹脂、変性ポリフェエレンエーテル、ポリフェエレンスルフィドなどのポリフェニルエーテル系樹脂、ポリメタクリル酸メチルのようなポリアクリル酸系樹脂、６−ナイロン、６６−ナイロン、１２−ナイロン、６・１２−ナイロンなどのポリアミド系樹脂、ポリスルホンなどを挙げることができる。
【００４８】
本発明の再生樹脂を製造方法の一例を示すと、
（１）原料の不溶物を有する廃プラスチックの粉砕物に、適量と想像される顔料やフィラーなどの光遮蔽性成分、あるいはそれらの光遮蔽性成分の任意な組み合わせ、そして必要に応して、熱可塑性樹脂やエラストマー等を添加する。
（２）（１）を溶融混練し、次いで、直接あるいは粒状物を介して、厚み１００μｍのフィルムと厚み３ｍｍの成形物の２種類の試験片を製造する。
（３）２種類の試験片の色差（ΔＥ）を測定し、その測定結果を数式（１）により適否を判断する。試験片の色差（ΔＥ）が、２を越えている場合には、上記（１）の工程に戻る、この場合主として光遮蔽性成分の追加を行う。試験片の色差（ΔＥ）が、２以下の場合、再生樹脂として再利用する。又同時に光遮蔽成分として反対色の有彩色顔料を用いて色相の調整を行う。明度の調整は主に白色顔料と黒色顔料、有彩色顔料を用いて行う。
（４）再生樹脂は、溶融して成形物を製造する。
上記の操作を行うことにより、所望の色調、外観そして物性を有する、成形に用いることのできる再生樹脂を製造することが出来る。
【００４９】
本発明の再生樹脂の製造方法は、熱可塑性の廃プラスチック粉砕物に、さらに必要に応じて熱可塑性樹脂やエラストマー等を添加し、
光遮蔽性顔料及び光遮蔽性フィラーから選ばれる光遮蔽性成分を混合し加熱溶融して再生樹脂を製造し、
得られる再生樹脂の色差（ΔＥ）を測定し、その色差の関係が下記数式（１）で表されるように光遮蔽性成分の添加量、必要に応じて熱可塑性樹脂やエラストマー等を添加を調整することを特徴とする。
【００５０】
【数４】
2005139423.tif 000005
【００５１】
本発明の再生樹脂を製造方法の（１）において、原料の廃プラスチックの粉砕物、適量と想像される顔料やフィラーなどの光遮蔽性成分、あるいはそれらの光遮蔽性成分の任意な組み合わせ、そして必要に応して、熱可塑性樹脂やエラストマー等の添加順序は、適宜選択することができる。
また、本発明の再生樹脂を製造方法の（１）において、
（ｉ）原料の廃プラスチックの粉砕物と光遮蔽性成分とを予め溶融混練し、さらに必要に応じて熱可塑性樹脂やエラストマー等を添加してもよく、（ii）原料の廃プラスチックの粉砕物と熱可塑性樹脂やエラストマー等を予め溶融混練し、光遮蔽性成分を添加してもよく、
（iii）光遮蔽性成分と熱可塑性樹脂やエラストマー等を予め溶融混練し、原料の廃プラスチックの粉砕物を添加してもよく、
これらの各成分の添加順序及び溶融は、適宜選択することができる。
溶融混練する場合には、１０メッシュ、好ましくは１０メッシュより細かいメッシュスクリーンを樹脂出口などに有する二軸押出機や単軸押出機などの混練装置を用いることことができ、再生樹脂の成形物外観の不良が少なくなるために好ましい。
【００５２】
本発明では、廃プラスチックの粉砕物と、各成分との混合方法、混合装置、混合設備については特に制限はなく、混練装置としては、公知の単軸押出機（混練機）、二軸押出機（混練機）、二軸押出機と単軸押出機（混練機）を直列に接続したタンデム型混練装置、カレンダー、バンバリーミキサー、混練ロール、ブラベンダー、プラストグラフ、ニーダーなどを用いることが出来る。
【００５３】
本発明で得られた再生樹脂は、押出成形、シート成形、射出成形、射出圧縮成形、ガス注入射出成形、プロー成形、真空成型など公知の成形や成型方法を用いて、バンパー、モール、ドアトリム、インストルメントパネル、トリム、コンソールボックスなどの車用内外装部品、バッテリー、ファンシュラウドなどのエンジンルーム内部品などの自動車部材、家電製品の内外装部材、住宅建材の内外装部材、緩衝部材、包業部材などに用いられる成形物として再使用することができる。
本発明の再生樹脂より得られる成形物は、光沢面を有する成形物、絞などの凹凸や模様を有する成形物や滑らかな凹凸や模様を有する成形物などを得ることが出来る。
【実施例】
【００５４】
以下、実施例および比較例を挙げて本発明を説明するが、本発明はこれらの実施例に限定されるものではない。
【００５５】
（１）明度及び色相の測定（３ｍｍ成形品）：
二軸混練機で作成した再生ペレットを型締力１３０トンの射出成形機を用い、金型：角板（１００×１００×３ｍｍｔ；片面：皮紋形状、片面：鏡面）、成形温度：Ｃ１−Ｃ２−Ｃ３−Ｃ４＝１８０−１９０−２００−２１０℃、射出圧力：Ｐ１−Ｐ２−Ｐ３−Ｐ４＝１０８−９８−８８−７８ＭＰａ、射出速度：Ｖ１−Ｖ２−Ｖ３−Ｖ４＝３０−３０−２０−２０％、スクリュウ背圧：フリー、スクリュウ回転数：６０％、金型温度：４０℃、サイクル：射出１０秒、冷却２０秒、の射出条件で１０ショット連続成形し、６〜１０ショットの成形物（試験片Ａ）を採取した。得られた１０ショット目の試験片Ａの鏡面側を倉敷紡績株式会社製の分光光度計（光源：Ｄ−６５  １０度視野）を用いて、明度Ｌ＊、色相ａ＊及び色相ｂ＊（ＣＩＥ１９７６）を測定した。
測定した明度Ｌ＊、色相ａ＊及び色相ｂ＊を基準とした。
【００５６】
（２）明度及び色相の測定（ΔＥ）：
型締め力４０トンのホットプレス成形機を用い、２軸混練機で作成した再生ペレットを写真用フェロタイプ板に挟み（スペーサー７０×５０×０．１ｍｍｔ）加熱板温度２３０℃、余熱時間２分、脱泡処理時間１分、加圧時間１分（圧力：１００ｋｇ／ｃｍ２）、冷却温度２０℃、冷却時間２分の成形条件で１００±３μｍのフィルムを作成した。得られた厚み１００μｍのフィルムを倉敷紡績株式会社製の分光光度計（光源：Ｄ−６５１０度視野）を使用し、フィルムを標準白色板（Ｌ＊：９８．２９、ａ＊：−０．２２、ｂ＊：０．３７）の上に置き、反射光の明度Ｌ＊、色相ａ＊及び色相ｂ＊（ＣＩＥ１９７６）を測定した。
測定した明度Ｌ＊、色相ａ＊及び色相ｂ＊と３ｍｍ成形品の測定値より、色差(ΔＥ)を算出した。
【００５７】
（３）色調差評価方法（目視）：
再生ペレットより成形された試験片Ａ及び厚み１００μｍのフィルムの色調差を、目視観察を行い３段階で評価した。
３：試験片Ａの色調とフィルムの色調に差が感じられない、
２：試験片Ａの色調とフィルムの色調に差が少し感じられる、
１：試験片Ａの色調とフィルムの色調に差が感じられる。
【００５８】
［実施例１〜３、比較例１〜３］
・使用材料
（１）再生処理対象の廃プラスチック（再生対象樹脂の粉砕物）
市場より回収されたポリプロピレン製の自動車バンパーの洗浄品又は自動車内装部品を５〜１１ｍｍに粉砕したものを用いた。この粉砕品を二軸混練機（宇部興産社製ＵＭＥ４０−４８Ｔ）を用いて、バレル温度：２２０℃、処理量：６０Ｋｇ／ｈの条件で溶融混練し、ペレットを得た。
【００５９】
（２）顔料：
１）弁柄：平均粒子径０．１６μｍ、ＤＯＰ吸油量２３（ＣＣ／１００ｇ）、ｐＨ５〜７。
２）群青：平均粒子径１〜３μｍ、ＤＯＰ吸油量３１〜３３（ＣＣ／１００ｇ）、ｐＨ８．５〜１０．５。
３）鉄黒：平均粒子径０．２７μｍ、ＤＯＰ吸油量２６〜３０（ＣＣ／１００ｇ）、ｐＨ９〜１０。
４）二酸化チタン：平均粒子径０．２２μｍ、ＤＯＰ吸油量１４（ＣＣ／１００ｇ）、ｐＨ５．５〜７．５。
５）チタンイエロー：平均粒子径０．９１μｍ、ＤＯＰ吸油量２５（ＣＣ／１００ｇ）、ｐＨ７．８。
６）カーボンブラック：平均粒子径０．０１７μｍ（ファーネス法）。
【００６０】
（３）無機フィラー
１）タルクは、平均粒子径（レーザー回折法）が２．７μｍのもの。
（４）熱可塑性樹脂
１）結晶性ポリプロピレン（Ｈ−ＰＰ）：（ホモ）［メルトフローレート（ＭＦＲ）：３０ｇ／１０分、ペンダント分率：９６．０％］。
（５）その他添加成分：
１）分散剤：ステアリン酸カルシウム。
２）酸化防止剤：Ｉｒｇａｆｏｓ１６８、Ｉｒｇａｎｏｘ１０１０。
【００６１】
・再生樹脂の製造：
表１に示す割合の再生対象樹脂の粉砕物、結晶性ポリプロピレン、タルク及び顔料と、分散剤及び酸化防止剤を、プラテック社製のブレンダーを用いてドライブレンドを行った後、樹脂出口側に４０メッシュスクリーンを設けた二軸混練機（宇部興産社製：ＵＭＥ４０−４８Ｔ）を用いて、バレル温度：２２０℃、処理量：６０Ｋｇ／時の条件で、溶融混練し再生ペレットを得た。
得られた再生ペレットより３ｍｍ成形品及び厚み１００μｍのフィルムを製造し、Ｌ＊、ａ＊及びｂ＊を測定し、結果を表２に示す。３ｍｍ成形品とフィルムとの色調の差を目視観察と分光光度計により評価し、結果を表２に示す。実施例は自動車バンパーの粉砕物、比較例は自動車内装部品の粉砕物を使用した。
【００６２】
【表１】
2005139423.tif 000006
【００６３】
【表２】
2005139423.tif 000007